(57)【要約】フッ化ビニリデン、パーフルオロ（アルキルビニル）エーテル、２−ヒドロペンタフルオロプロペン、および、任意に、テトラフルオロエチレンの共重合された単位を含有し、かつ幾つかのポリマー鎖端に存在するヨウ素原子を有するフルオロエラストマーは、ポリヒドロキシ化合物および有機過酸化物の両方で二重硬化された場合に優れた低温特性と加工性とを示す。【特許請求の範囲】
【請求項１】
Ａ．２３〜６５重量パーセントのフッ化ビニリデン、２５〜７５重量パーセントのパーフルオロ（アルキルビニル）エーテル、０〜３０重量パーセントのテトラフルオロエチレン、および０．３〜５重量パーセントの２−ヒドロペンタフルオロプロペンの共重合化された単位から本質的になるフルオロエラストマー共重合体であって、共重合体鎖端に化学的に結合された０．０５〜１重量パーセントのヨウ素を有するフルオロエラストマー共重合体と、
Ｂ．ポリヒドロキシ架橋剤と、
Ｃ．硬化促進剤と、
Ｄ．金属酸化物、金属水酸化物、およびそれらの混合物からなる群から選択される酸受容体と、
Ｅ．有機過酸化物と、
Ｆ．助剤と
を含むことを特徴とする硬化性組成物。
【請求項２】
前記ポリヒドロキシ架橋剤が、ｉ）ジヒドロキシ−、トリヒドロキシ−、およびテトラヒドロキシ−ベンゼン、−ナフタレン、および−アントラセン、ｉｉ）下式のビスフェノール
【化１】
2004514776.tif 000004
（式中、Ａは安定な二価の基であり、ｘは０または１であり、かつ、ｎは１または２である）、ｉｉｉ）前記ビスフェノールのジアルカリ塩、ｉｖ）前記ビスフェノールの第四級アンモニウム塩およびホスホニウム塩、ｖ）前記ビスフェノールの第三級スルホニウム塩、ならびにｖｉ）フェノール類のエステルからなる群から選択されることを特徴とする請求項１に記載の組成物。
【請求項３】
前記硬化促進剤が、第四級アンモニウム塩、第三級スルホニウム塩および第四級ホスホニウム塩からなる群から選択されることを特徴とする請求項１に記載の硬化性組成物。
【請求項４】
前記有機過酸化物が、２，５−ジメチル−２，５−ジ（ターシャリーブチルペルオキシ）ヘキシン−３、２，５−ジメチル−２，５−ジ（ターシャリーブチルペルオキシ）−ヘキサン、ジクミルペルオキシド、過酸化ジベンゾイル、過安息香酸ターシャリーブチル、およびジ［１，３−ジメチル−３−（ｔ−ブチルペルオキシ）ブチル］カーボネートからなる群から選択されることを特徴とする請求項１に記載の硬化性組成物。
【請求項５】
前記助剤が、シアヌル酸トリアリル、イソシアヌル酸トリアリル、イソシアヌル酸トリ（メタリル）、トリス（ジアリルアミン）−ｓ−トリアジン、亜リン酸トリアリル、Ｎ，Ｎ−ジアリルアクリルアミド、ヘキサアリルホスホルアミド、Ｎ，Ｎ，Ｎ’，Ｎ’−テトラアルキルテトラフタルアミド、Ｎ，Ｎ，Ｎ’，Ｎ’−テトラアリルマロンアミド、イソシアヌル酸トリビニル、２，４，６−トリビニルメチルトリシロキサン、およびシアヌル酸トリ（５−ノルボルネン−２−メチレン）からなる群から選択されることを特徴とする請求項１に記載の硬化性組成物。
【請求項６】
ゼオライトをさらに含むことを特徴とする請求項１に記載の組成物。
【請求項７】
変性シランでコートされた鉱物質充填材をさらに含むことを特徴とする請求項１に記載の組成物。
【請求項８】
前記変性シランでコートされた鉱物質充填材が、エポキシシランでコートされたウォラストナイトおよびアミノシランでコートされたウォラストナイトからなる群から選択されることを特徴とする請求項７に記載の組成物。
【請求項９】
モレキュラーシーブをさらに含むことを特徴とする請求項１に記載の組成物。
【請求項１０】
Ａ）２３〜６５重量パーセントのフッ化ビニリデン、２５〜７５重量パーセントのパーフルオロ（アルキルビニル）エーテル、０〜３０重量パーセントのテトラフルオロエチレン、および０．３〜５重量パーセントの２−ヒドロペンタフルオロプロペンの共重合化された単位から本質的になるフルオロエラストマー共重合体であって、共重合体鎖端に化学的に結合された０．０５〜１重量パーセントのヨウ素を有するフルオロエラストマー共重合と、
Ｂ）ｉ）ビスフェノールの第四級アンモニウム塩、ｉｉ）ビスフェノールの第四級ホスホニウム塩およびｉｉｉ）ビスフェノールの第三級スルホニウム塩からなる群から選択される化合物と、
Ｃ）金属酸化物、金属水酸化物、およびそれらの混合物からなる群から選択される酸受容体と、
Ｄ）有機過酸化物と、
Ｅ）助剤と
から本質的になることを特徴とする硬化性組成物。
【請求項１１】
前記有機過酸化物が、２，５−ジメチル−２，５−ジ（ターシャリーブチルペルオキシ）ヘキシン−３、２，５−ジメチル−２，５−ジ（ターシャリーブチルペルオキシ）−ヘキサン、ジクミルペルオキシド、過酸化ジベンゾイル、過安息香酸ターシャリーブチル、およびジ［１，３−ジメチル−３−（ｔ−ブチルペルオキシ）ブチル］カーボネートからなる群から選択されることを特徴とする請求項１０に記載の硬化性組成物。
【請求項１２】
前記助剤が、シアヌル酸トリアリル、イソシアヌル酸トリアリル、イソシアヌル酸トリ（メタリル）、トリス（ジアリルアミン）−ｓ−トリアジン、亜リン酸トリアリル、Ｎ，Ｎ−ジアリルアクリルアミド、ヘキサアリルホスホルアミド、Ｎ，Ｎ，Ｎ’，Ｎ’−テトラアルキルテトラフタルアミド、Ｎ，Ｎ，Ｎ’，Ｎ’−テトラアリルマロンアミド、イソシアヌル酸トリビニル、２，４，６−トリビニルメチルトリシロキサン、およびシアヌル酸トリ（５−ノルボルネン−２−メチレン）からなる群から選択されることを特徴とする請求項１０に記載の硬化性組成物。
【請求項１３】
ゼオライトをさらに含むことを特徴とする請求項１０に記載の組成物。
【請求項１４】
変性シランでコートされた鉱物質充填材をさらに含むことを特徴とする請求項１０に記載の組成物。
【請求項１５】
前記変性シランでコートされた鉱物質充填材が、エポキシシランでコートされたウォラストナイトおよびアミノシランでコートされたウォラストナイトからなる群から選択されることを特徴とする請求項１４に記載の組成物。
【請求項１６】
モレキュラーシーブをさらに含むことを特徴とする請求項１０に記載の組成物。
【発明の詳細な説明】
【０００１】
（発明の分野）
本発明は、優れた加工性および低温特性を有する硬化組成物を生産するためにポリヒドロキシ化合物および有機過酸化物の両方で架橋することができるフルオロエラストマーに関する。
【０００２】
（発明の背景）
ゴム弾性のフルオロポリマー（すなわち、フルオロエラストマー）は、熱、気候、油、溶剤および化学薬品の影響に対して優れた耐性を示す。かかる材料は、商業的に入手可能であり、最も一般的にはフッ化ビニリデン（ＶＦ２）のヘキサフルオロプロピレン（ＨＦＰ）との二元共重合体またはＶＦ２、ＨＦＰ、およびテトラフルオロエチレン（ＴＦＥ）の三元共重合体のいずれかである。これらの二元−および三元共重合体は、低い圧縮永久歪みおよび優れた加工性をはじめとする多数の望ましい特性を有するが、それらの低温柔軟性は、すべての用途にとって十分ではない。
【０００３】
フッ化ビニリデンエラストマーへのパーフッ素化エーテルモノマー単位の組み入れが低温特性を改善することは公知である。例えば、Ｃａｒｌｓｏｎは、米国特許第５，２１４，１０６号で、パーフルオロ（メチルビニル）エーテル（ＰＭＶＥ）がＨＦＰの代わりに置換された場合、生じたＶＦ２／ＰＭＶＥ／ＴＦＥ共重合体が対応するＶＦ２／ＨＦＰ／ＴＦＥ共重合体のそれよりも１０℃〜２０℃低いガラス転移温度（Ｔｇ）値を有することを開示している。低いガラス転移温度を有するポリマーは、低温でエラストマーの特性を維持するので、Ｔｇはしばしば低温柔軟性の指標として用いられる。
【０００４】
Ｋｒｕｇｅｒは、米国特許第５，６９６，２１６号で、Ｃａｒｌｓｏｎによって開示されたものに似たＰＭＶＥ含有フルオロエラストマーを開示している。Ｋｒｕｇｅｒによって開示されたものは、ＶＦ２、少なくとも１種のフッ素化プロペンおよび／またはフッ素化メチルビニルエーテル、ＴＦＥ、少なくとも１種のパーフルオロ（ポリオキシアルキルビニル）エーテル、および架橋サイトの共重合された単位を含有する。
【０００５】
ＣａｒｌｓｏｎおよびＫｒｕｇｅｒの組成物は、過酸化物硬化システムの使用によって最も効果的に架橋される。しかし、圧縮成形装置が過酸化物硬化性のＶＦ２／ＰＭＶＥ共重合体を使って用いられる場合、組成物は一般に金型に粘着して金型を汚す傾向を示す。
【０００６】
ＶＦ２、ＨＦＰ、ＴＦＥおよびＰＭＶＥ以外のパーフルオロ（アルキルビニル）エーテル（ＰＡＶＥ）の四元共重合体もまた、ＶＦ２、ＨＦＰおよびＴＦＥの三元共重合体に比べて改善された低温特性を示すことが知られている。例えば、Ａｒｃｅｌｌａらは米国特許第５，２６０，３９３号で４８〜６５重量％のＶＦ２、２１〜３６重量％のＨＦＰ、３〜９重量％のＰＡＶＥ、および０〜１７重量％のＴＦＥの共重合された単位を含む四元共重合体を開示している。該組成物は、ビスフェノール硬化システムを用いて硬化することができ、ＶＦ２／ＰＭＶＥ共重合体の過酸化物硬化に関連した金型汚染問題を示さない。同様に、英国特許第１，２９６，０８４号は、４８〜６５重量％のＶＦ２、８〜２３重量％のＨＦＰ、４〜１５重量％のＴＦＥ、および１７〜３０重量％のＰＡＶＥの共重合された単位を含有するフルオロエラストマー四元共重合体を開示している。かかる組成物は、良好な低温特性を有し、ビスフェノールまたはアミンで硬化できる。これらの四元共重合体は良好な低温特性を示すが、多数の用途は、改善された低温性能と加工性性能とを必要としている。
【０００７】
ＨＦＰ含量を下げる一方でＰＡＶＥ含量を上げるだけでは、ＶＦ２／ＨＦＰ／ＰＡＶＥ／ＴＦＥ四元共重合体の低温性能を改善するという課題の解決策ではない。これは、ＨＦＰのレベルが約８〜１０モルパーセントより下であるポリマーが、ビスフェノールでの効率的な架橋を可能にするのに十分な、ＶＦ２単位が隣にあるＨＦＰ単位からなる共重合モノマー配列を含有しないためである。当該技術で周知であるように、塩基によって引き抜かれるのに十分なほどその水素を酸性にする２個の過フッ素化炭素がポリマー主鎖中の−ＣＨ２−基の隣にある場合にのみ（例えば、ＣＦ２ＣＦ（ＣＦ３）ＣＨ２ＣＦ２ＣＦ２）、ビスフェノール／促進剤システムを使ったＶＦ２／ＨＦＰ含有フルオロエラストマーの効率的な硬化が可能である。脱フッ化水素されたポリマーは、ビスフェノールによって容易に架橋される。さらに、Ａｎｇｅｗａｎｄｔｅ　Ｍａｋｒｏｍｏｌｅｋｕｌａｒｅ　Ｃｈｅｍｉｅ，７６／７７，３９（１９７９）で、Ｗ．Ｗ．Ｓｃｈｍｉｅｇｅｌによって議論されているように、完全にＨＦＰを排除してＶＦ２／ＴＦＥ／ＰＭＶＥ三元共重合体を形成すると、ＴＦＥ／ＶＦ２／ＴＦＥ、ＴＦＥ／ＶＦ２／ＰＭＶＥ、ＰＭＶＥ／ＶＦ２／ＰＭＶＥ、およびＰＭＶＥ／ＶＦ２／ＴＦＥからなるモノマー配列の形成という結果になる。かかるサイトは、塩基の存在下にＨＦまたはＨＯＣＦ３の脱離を容易に受けるが、こうして形成された二重結合は、ビスフェノールまたは任意の他の伝統的架橋剤によって容易には架橋されない。
【０００８】
良好な低温特性を有し、ビスフェノール加硫剤で硬化できるフルオロエラストマー組成物が、世界知的所有権機構（ＷＩＰＯ）国際出願第ＷＯ００／１１０５０で開示されている。該フルオロエラストマーは、ＶＦ２／ＰＡＶＥ／１，１，３，３，３−ペンタフルオロプロペンおよび、任意に、ＴＦＥの共重合体である。共重合体はまた、ポリマー鎖端に結合したヨウ素を含有してもよい。需要のある幾つかの最終用途において、これらのフルオロエラストマー組成物は、ビスフェノール硬化剤で実用的であるには余りにもゆっくりと硬化するかもしれないし、実用的であるのに十分な硬化の状態に達しないかもしれない。
【０００９】
従って、最適の低温特性を維持しているが、低い金型粘着特性、改善された加工性を示し、硬化の高度の状態まで容易に速く硬化できるＶＦ２、ＴＦＥ、およびＰＡＶＥの共重合体を提供する方法を求める、満たされていない要求が当該技術において存在する。
【００１０】
（発明の概要）
本発明は、
Ａ．２３〜６５重量パーセントのフッ化ビニリデン、２５〜７５重量パーセントのパーフルオロ（アルキルビニル）エーテル、０〜３０重量パーセントのテトラフルオロエチレン、および０．３〜５重量パーセントの２−ヒドロペンタフルオロプロペンの共重合された単位から本質的になるフルオロエラストマー共重合体であって、共重合体鎖端に化学的に結合された０．０５〜１重量パーセントのヨウ素を有するフルオロエラストマー共重合体と、
Ｂ．ポリヒドロキシ架橋剤と、
Ｃ．硬化促進剤と、
Ｄ．金属酸化物、金属水酸化物、およびそれらの混合物からなる群から選択される酸受容体と、
Ｅ．有機過酸化物と、
Ｆ．助剤と
を含む硬化性組成物に関する。
【００１１】
本発明の硬化性組成物の好ましい実施態様は、さらに変性シランでコートされた鉱物質充填材を含む。
【００１２】
本発明の硬化性組成物のさらに好ましい実施態様は、さらにモレキュラーシーブを含む。
【００１３】
（発明の詳細な説明）
本発明の組成物で使用される共重合体は、ポリヒドロキシ化合物および有機過酸化物の両方との架橋反応を受けて、非常に良好な低温特性と低い金型粘着特性とを示すエラストマー組成物を形成することができる。
【００１４】
共重合体のポリマー主鎖は、ＶＦ２、ＰＡＶＥ、２−ヒドロペンタフルオロプロペン（すなわち、１，１，３，３，３−ペンタフルオロプロペン、本明細書ではＨＰＦＰと言われる）、および、任意に、ＴＦＥの共重合された単位から本質的になる。すなわち、最初の３種のモノマー（および任意にＴＦＥ）のそれぞれは、ポリマー鎖中に存在しなければならないが、より高次ポリマー、すなわち、その添加がポリマーの基本的なおよび新奇な特性に影響を及ぼさない他の追加モノマー単位を含有するものもまた、本発明の範囲内である。例えば、四元共重合体ＶＦ２／ＰＡＶＥ／ＴＦＥ／ＨＰＦＰは、フッ化ビニル、トリフルオロエチレン、トリフルオロプロペン、クロロトリフルオロエチレン、アルキルビニルエーテル、酢酸ビニル、塩化ビニル、エチレン、およびプロピレンのような他の共重合ビニルまたはオレフィンモノマーを一般に約５重量％までの量で含有することができる。
【００１５】
さらに、本発明で使用されるフルオロエラストマー共重合体は、共重合体鎖端に結合しているヨウ素であって、重合の間にヨウ素含有連鎖移動剤の使用によって導入される０．０５〜１重量％（好ましくは０．０８〜０．３重量％）のヨウ素を含有する。
【００１６】
本発明の硬化性組成物で使用されるフルオロエラストマーは、２３〜６５重量％の共重合されたフッ化ビニリデン単位、好ましくは３３〜５５重量％のかかる単位を含有する。２３重量％未満のフッ化ビニリデン単位が存在する場合、重合速度は非常に遅い。さらに加えて、良好な低温柔軟性が達成できない。６５重量％を超えるフッ化ビニリデンレベルは、結晶領域を含有する、かつ、不満足な耐低温圧縮永久歪み性および低下した流体抵抗で特徴づけられるポリマーをもたらす。
【００１７】
コモノマーとしての使用に好適なパーフルオロ（アルキルビニル）エーテル（ＰＡＶＥ）には、下式
ＣＦ２＝ＣＦＯ（Ｒｆ’Ｏ）ｎ（Ｒｆ’’Ｏ）ｍＲｆ　（Ｉ）
（式中、Ｒｆ’およびＲｆ’’は異なる直鎖または分枝の２〜６個の炭素原子のパーフルオロアルキレン基であり、ｍおよびｎは独立して０〜１０であり、Ｒｆは１〜６個の炭素原子のパーフルオロアルキル基である）のエーテルが含まれる。
【００１８】
好ましいクラスのパーフルオロ（アルキルビニル）エーテルには、下式
ＣＦ２＝ＣＦＯ（ＣＦ２ＣＦＸＯ）ｎＲｆ　（ＩＩ）
（式中、ＸはＦまたはＣＦ３であり、ｎは０〜５であり、Ｒｆは１〜６個の炭素原子のパーフルオロアルキル基である）の組成のものが含まれる。
【００１９】
最も好ましいクラスのパーフルオロ（アルキルビニル）エーテルには、式中ｎが０または１であり、Ｒｆが１〜３個の炭素原子を含有するエーテルが含まれる。かかる過フッ素化エーテルの例には、パーフルオロ（メチルビニル）エーテルおよびパーフルオロ（プロピルビニル）エーテルが挙げられる。他の有用なモノマーには、下式
ＣＦ２＝ＣＦＯ［（ＣＦ２）ｍＣＦ２ＣＦＺＯ］ｎＲｆ　（ＩＩＩ）
（式中、Ｒｆは１〜６個の炭素原子を有するパーフルオロアルキル基であり、ｍ＝０または１、ｎ＝０〜５、Ｚ＝ＦまたはＣＦ３である）の化合物が含まれる。
【００２０】
このクラスの好ましい員は、ＲｆがＣ３Ｆ７、ｍ＝０、およびｎ＝１であるものである。
【００２１】
追加のパーフルオロ（アルキルビニル）エーテルモノマーには、下式
ＣＦ２＝ＣＦＯ［（ＣＦ２ＣＦＣＦ３Ｏ）ｎ（ＣＦ２ＣＦ２ＣＦ２Ｏ）ｍ（ＣＦ２）ｐ］ＣｘＦ２ｘ＋１　（ＩＶ）
（式中、ｍおよびｎは独立して＝１〜１０、ｐ＝０〜３、ｘ＝１〜５である）の化合物が含まれる。
【００２２】
このクラスの好ましい一員には、ｎ＝０〜１、ｍ＝０〜１、およびｘ＝１である化合物が含まれる。
【００２３】
有用なパーフルオロ（アルコキシビニル）エーテルの例には、
ＣＦ２＝ＣＦＯＣＦ２ＣＦ（ＣＦ３）Ｏ（ＣＦ２Ｏ）ｍＣｎＦ２ｎ＋１　（Ｖ）
（式中、ｎ＝１〜５、ｍ＝１〜３、および好ましくはｎ＝１である）が挙げられる。
【００２４】
パーフルオロ（アルキルビニル）エーテルおよびパーフルオロ（アルコキシビニル）エーテルの混合物もまた使用されてもよい。
【００２５】
本発明のフルオロエラストマーのパーフルオロ（アルキルビニル）エーテル含量は、２５〜７５重量％の範囲である。パーフルオロ（メチルビニル）エーテルが使用された場合、その時フルオロエラストマーは好ましくは３０〜４４重量％の共重合パーフルオロエーテル単位を含有する。２５重量％未満のパーフルオロ（アルキルビニル）エーテルが存在する場合、フルオロエラストマーの低温特性は悪影響を受ける。
【００２６】
テトラフルオロエチレンの共重合された単位もまた、本発明で使用されるフルオロエラストマー中に３０重量％までのレベルで存在してもよい。ＴＦＥの共重合された単位の存在は、低温柔軟性を不当に危うくすることなくフッ素含量を増加させるという目的にとって望ましい。高フッ素含量は、良好な流体抵抗を助長する。ＴＦＥがコモノマーとして存在する場合、それは好ましくは少なくとも３重量％の量で共重合される。少なくとも３重量％のＴＦＥレベルは、幾つかの最終用途において改善された流体抵抗をもたらす。３０重量％を超えるＴＦＥレベルは、低温圧縮永久歪みおよび柔軟性に影響を及ぼす幾つかのポリマー結晶質をもたらす。
【００２７】
本発明で使用される共重合体中の第４の共重合モノマー単位は、２−ヒドロペンタフルオロプロペン（ＨＰＦＰ）である。ＨＰＦＰモノマーの具体的な特徴は、それがポリヒドロキシ硬化剤との架橋反応に関与する独立した硬化サイトモノマーとして働くことにある。共重合ＨＰＦＰモノマー単位を含有するポリマーは、脱フッ化水素の開始のためのパーフルオロモノマーが隣にあるＶＦ２の共重合モノマー配列（例えば、ＨＦＰ／ＶＦ２／ＨＦＰ）の存在を必要としない。ＶＦ２／ＨＦＰ共重合体鎖中への共重合ＨＰＦＰ単位の導入は、ＨＦＰ／ＶＦ２／ＨＦＰ配列の反応性を越えるサイトを生み出す。ＨＦＰは、パーフッ素化モノマーであり、従って水素を含有しない。それは、脱フッ化水素を受けることができないので、独立した硬化サイトモノマーとして機能することができない。実際、ＰＭＶＥのＨＦＰ含有ＶＦ２共重合体は、ポリヒドロキシ化合物による効果的な硬化にとって十分な濃度の−ＣＦ２ＣＦ（ＣＦ３）ＣＨ２ＣＦ２ＣＦ２−配列を与えるために、少なくとも約８〜１０重量％のＨＦＰを含有しなければならない。
【００２８】
ＨＰＦＰ／ＴＦＥ／ＰＭＶＥ三元共重合体は、米国特許第５，４７８，９０２号および同第５，７１９，２４５号に開示されている。さらに加えて、約２０モルパーセン以下の追加モノマーを含有するＨＰＦＰ／ＴＦＥ／ＰＭＶＥ四元共重合体が該明細書で開示されている。高レベルのＶＦ２コモノマーを含有する組成物は開示されていない。さらに加えて、米国特許第５，８７４，５０６号は、ＶＦ２／ＴＦＥ／ＨＦＰ／ＨＰＦＰ四元共重合体を開示している。該ポリマーは、１６〜３０モル％のＨＦＰを含有しなければならない。５モル％までの追加コモノマーを含有する五元共重合体もまた、該明細書で開示されている。この参考文献で開示された四元共重合体および五元共重合体は、良好な低温特性を示さず、本発明のポリマーとは非常に異なる流体抵抗を有する。
【００２９】
ＨＰＦＰ含有ＶＦ２フルオロエラストマーにおける水素引き抜きの容易さのために、本発明で使用されるポリマーは、効率的なポリヒドロキシ硬化を助長するために、低レベル、すなわち、０．３〜５重量％のＨＰＦＰを必要とするに過ぎない。これは、他のコモノマーレベルの調節が特有の物理的性質を最大限にすることを可能にする。こうして、本発明で使用される共重合体は、低レベルに過ぎないＨＰＦＰで優れた硬化特性を示す。それらは、十分な量の共重合ＶＦ２を有するポリマーの耐高温圧縮永久歪み特性および優れた硬化反応特性を維持する。さらに、それらは、先行技術のフルオロエラストマーには見出されない、優れた低温特性と加工性との組合せを示す。好ましくはＨＰＦＰのレベルは０．７〜３．０重量％であろう。
【００３０】
本発明で使用されるポリマーは、フリーラジカル回分もしくは半回分、または連続フリーラジカル乳化重合法を用いて調製されてもよい。それらはまた、フリーラジカル懸濁重合法によって調製されてもよい。
【００３１】
例えば、連続乳化法が利用される場合、ポリマーは一般に連続撹拌式タンク反応器中で調製される。重合温度は、２〜８ＭＰａの圧力で４０°〜１４５℃、好ましくは１００°〜１３５℃の範囲であるかもしれない。２０〜６０分の滞留時間が好ましい。フリーラジカル発生は、過硫酸アンモニウムのような水溶性開始剤の使用によって、熱分解または亜硫酸ナトリウムのような還元剤との反応のいずれかににより達成されてもよい。ｐＨを３〜７の範囲に調節するために水酸化ナトリウムのような塩基またはリン酸二ナトリウムのようなバッファーの添加と通常組み合わせて、パーフルオロオクタン酸アンモニウムのような不活性界面活性剤が分散を安定化するために利用されてもよい。未反応モノマーは、減圧での気化により反応器流出液ラテックスから除去される。ポリマーは、凝固によってストリップしたラテックスから回収される。例えば、凝固は、酸の添加によりラテックスｐＨを約３に下げ、次に酸性にしたラテックスに硝酸カルシウム、硫酸マグネシウム、または硫酸アンモニウムカリウム水溶液のような塩溶液を加えることによって達成される。ポリマーは、しょう液（ｓｅｒｕｍ）から分離され、次に水で洗浄され、引き続いて乾燥される。乾燥後に、生成物は硬化されてもよい。
【００３２】
得られるポリマーの分子量分布を制御するために、連鎖移動剤が重合に使用されてもよい。連鎖移動剤の例には、イソプロパノール、メチルエチルケトン、酢酸エチル、マロン酸ジエチル、イソペンタン、１，３−ジヨードパーフルオロプロパン、１，４−ジヨードパーフルオロブタン、１，６−ジヨードパーフルオロヘキサン、１，８−ジヨードパーフルオロオクタン、ヨウ化メチレン、ヨウ化トリフルオロメチル、ヨウ化パーフルオロ（イソプロピル）、およびヨウ化パーフルオロ（ｎ−ヘプチル）が挙げられる。
【００３３】
ヨウ素含有連鎖移動剤の存在下での重合は、フルオロエラストマー共重合体鎖当たり１個か２個の鎖端に結合したヨウ素原子を持った共重合体をもたらす（例えば米国特許第４，２４３，７７０号および米国特許第４，３６１，６７８号を参照のこと）。かかるポリマーもまた有機過酸化物で硬化でき、それらは連鎖移動剤が存在せずに製造されたポリマーに比べて、改善された流動性および加工性を有するかもしれない。
【００３４】
本発明の態様は、上述の共重合体、ポリヒドロキシ硬化剤および有機過酸化物硬化剤を含む硬化性組成物である。
【００３５】
満足な硬化速度のための促進剤を必要とする公知のポリヒドロキシ芳香族架橋剤のいずれも、本発明のフルオロエラストマーと共に使用するのに好適である。架橋剤は、通常、１００重量部のフルオロエラストマー当たり約０．５〜４重量部（ｐｈｒ）、通常１〜２．５ｐｈｒの量で添加される。好ましい架橋剤は、ジ−、トリ−、テトラ−ヒドロキシベンゼン、ナフタレン、アントラセンおよび下式
【００３６】
【化２】
2004514776.tif 000002
【００３７】
（式中、Ａは、１〜１３個の炭素原子の二官能性脂肪族、脂環式、もしくは芳香族基のような安定な二価基、またはチオ、オキシ、カルボニル、スルフィニル、もしくはスルホニル基であり、Ａは任意に少なくとも１個の塩素またはフッ素原子で置換されており、ｘは０または１であり、ｎは１または２であり、ポリヒドロキシ化合物のいずれの芳香環も少なくとも１原子の塩素、フッ素、もしくは臭素、−ＣＨＯ基、またはカルボキシルまたはアシル基（例えば、−ＣＯＲ、ここで、ＲはＯＨまたはＣ１〜Ｃ８アルキル、アリール、もしくはシクロアルキル基である）で任意に置換されている）のビスフェノールである。ビスフェノールを示す上の式から、−ＯＨ基はどちらの環中の（番号１以外の）任意の位置に結合できることが理解されるであろう。２種以上のかかる化合物のブレンドもまた使用することができる。
【００３８】
前節に示されたビスフェノール式について言及すると、Ａがアルキレンである場合、それは、例えばメチレン、エチレン、クロロエチレン、フルオロエチレン、ジフルオロエチレン、１，３−プロピレン、１，２−プロピレン、テトラメチレン、クロロテトラメチレン、フルオロテトラメチレン、トリフルオロテトラメチレン、２−メチル−１，３−プロピレン、２−メチル−１，２−プロピレン、ペンタメチレン、およびヘキサメチレンであることができる。Ａがアルキリデンである場合、それは、例えばエチリデン、ジクロロエチリデン、ジフルオロエチリデン、プロピリデン、イソプロピリデン、トリフルオロイソプロピリデン、ヘキサフルオロイソプロピリデン、ブチリデン、ヘプタクロロブチリデン、ヘプタフルオロブチリデン、ペンチリデン、ヘキシリデン、および１，１−シクロヘキシリデンであることができる。Ａがシクロアルキレン基である場合、それは、例えば１，４−シクロヘキシレン、２−クロロ−１，４−シクロヘキシレン、２−フルオロ−１，４−シクロヘキシレン、１，３−シクロヘキシレン、シクロペンチレン、クロロシクロペンチレン、フルオロシクロペンチレン、およびシクロヘプチレンであることができる。さらに、Ａは、ｍ−フェニレン、ｐ−フェニレン、２−クロロ−１，４−フェニレン、２−フルオロ−１，４−フェニレン、ｏ−フェニレン、メチルフェニレン、ジメチルフェニレン、トリメチルフェニレン、テトラメチルフェニレン、１，４−ナフチレン、３−フルオロ−１，４−ナフチレン、５−クロロ−１，４−ナフチレン、１，５−ナフチレン、および２，６−ナフチレンのようなアリーレン基であることができる。ビスフェノールＡＦ（ときどき４，４’−（ヘキサフルオロイソプロピリデン）ジフェノールまたは４，４’−（２，２，２−トリフルオロ−１−（トリフルオロメチル）エチリデン）ビスフェノール）と言われる）は、好ましいポリヒドロキシ硬化剤である。
【００３９】
他の有用な架橋剤には、ヒドロキノン、カテコール、レゾルシノール、２−メチルレゾルシノール、５−メチルレゾルシノール、２−メチルヒドロキノン、２，５−ジメチルヒドロキノン、２−ｔ−ブチルヒドロキノンのようなジヒドロキシベンゼン、および１，５−ジヒドロキシナフタレンが含まれる。
【００４０】
追加のポリヒドロキシ硬化剤には、ビスフェノール陰イオンのアルカリ金属塩、ビスフェノール陰イオンの第四級アンモニウム塩およびビスフェノール陰イオンの第四級ホスホニウム塩が含まれる。例えば、ビスフェノールＡおよびビスフェノールＡＦの塩である。具体例には、ビスフェノールＡＦの二ナトリウム塩、ビスフェノールＡＦの二カリウム塩、ビスフェノールＡＦのモノナトリウムモノカリウム塩およびビスフェノールＡＦのベンジルトリフェニルホスホニウム塩が挙げられる。ビスフェノール陰イオンの第四級アンモニウム塩およびホスホニウム塩ならびにそれらの調製は、米国特許第４，９５７，９７５号および同第５，６４８，４２９号で議論されている。
【００４１】
さらに、ジエステルのような、誘導されたポリヒドロキシ化合物が有用な架橋剤である。かかる組成物の例には、ビスフェノールＡＦのジアセテート、スルホニルジフェノールのジアセテート、およびヒドロキノンのジアセテートのような、フェノールのジエステルが挙げられる。
【００４２】
本発明の硬化性組成物には、また一般に硬化促進剤が含まれる。最も有用な促進剤は、第四級ホスホニウム塩、第四級アルキルアンモニウム塩、または第三級スルホニウム塩である。特に好ましい促進剤は、硫酸水素ｎ−テトラブチルアンモニウム、塩化トリブチルアリルホスホニウム、塩化ベンジルトリフェニルホスホニウム、硫酸水素メチルトリブチルアンモニウム、および臭化トリプロピルアンモニウムである。他の有用な促進剤には、塩化トリブチルベンジルアンモニウム、臭化テトラブチルアンモニウム、塩化テトラブチルアンモニウム、塩化ベンジルトリス（ジメチルアミノ）ホスホニウム、塩化８−ベンジル−１，８−ジアザビシクロ［５．４．０］−７−ウンデセノニウム、［（Ｃ６Ｈ５）２Ｓ＋（Ｃ６Ｈ１３）］［Ｃｌ］−、および［（Ｃ６Ｈ１３）２Ｓ（Ｃ６Ｈ５）］＋［ＣＨ３ＣＯ２］−のような米国特許第５，５９１，８０４号、同第４，９１２，１７１号、同第４，８８２，３９０号、同第４，２５９，４６３号および同第４，２５０，２７８号に記載されたものが含まれる。一般に、約０．２ｐｈｒの促進剤が有効な量であり、好ましくは約０．３５〜１．５ｐｈｒが使用される。
【００４３】
ビスフェノールの第四級アンモニウム塩またはホスホニウム塩が硬化剤として使用される場合、その時は硬化促進剤の添加は必要ではない。
【００４４】
本発明の硬化性組成物はまた、弱酸の金属塩、例えば約１〜７０重量パーセントの該金属塩を含有する混合物と共に二価金属酸化物（例えば酸化マグネシウム、酸化亜鉛、酸化カルシウム、もしくは酸化鉛）、または二価金属水酸化物、または酸化物および／または水酸化物の混合物からなる金属化合物のような酸受容体を含有する。有用な弱酸の金属塩には、ステアリン酸、安息香酸、炭酸、シュウ酸、および亜リン酸のバリウム、ナトリウム、カリウム、鉛、およびカルシウム塩がある。添加される金属化合物の量は、一般に１〜１５ｐｈｒであり、約２〜１５部が好ましい。
【００４５】
本発明の組成物はまた、有機過酸化物硬化剤も含有する。ポリヒドロキシ硬化剤および有機過酸化物硬化剤の両方を含有する組成物は、ポリヒドロキシ化合物のみまたは有機過酸化物のみを含有する組成物よりも速く硬化するかもしれない。さらに、得られた硬化物品は、ポリヒドロキシ化合物または有機過酸化物のみで硬化された物品よりも良好な物理的性質（例えば圧縮永久歪み）を有するかもしれない。
【００４６】
有用な有機過酸化物は、硬化温度でフリーラジカルを発生するものである。５０℃よりも高い温度で分解するジアルキルペルオキシドまたはビス（ジアルキルペルオキシド）が特に好ましい。多くの場合、ペルオキシ酸素に結合した第三級炭素原子を有するジターシャリーブチルペルオキシドを使用することが好ましい。このタイプの最も有用な過酸化物には、２，５−ジメチル−２，５−ジ（ターシャリーブチルペルオキシ）ヘキシン−３および２，５−ジメチル−２，５−ジ（ターシャリーブチルペルオキシ）−ヘキサンがある。他の過酸化物は、ジクミルペルオキシド、過酸化ジベンゾイル、過安息香酸ターシャリーブチル、およびジ［１，３−ジメチル−３−（ｔ−ブチルペルオキシ）ブチル］カーボネートのような化合物から選択することができる。一般に、フルオロエラストマー１００部当たり約１〜３部の過酸化物が使用される。
【００４７】
本発明の組成物に含有される別の材料は、過酸化物と協同して有用な硬化を与えることができるポリ不飽和化合物からなる助剤である。これらの助剤は、１００部フルオロエラストマー当たり０．１〜１０部、好ましくは１００重量部フルオロエラストマー当たり２〜５部に等しい量で添加することができる。助剤は、次の化合物、シアヌル酸トリアリル、イソシアヌル酸トリアリル、イソシアヌル酸トリ（メタリル）、トリス（ジアリルアミン）−ｓ−トリアジン、亜リン酸トリアリル、Ｎ，Ｎ−ジアリルアクリルアミド、ヘキサアリルホスホルアミド、Ｎ，Ｎ，Ｎ’，Ｎ’−テトラアルキルテトラフタルアミド、Ｎ，Ｎ，Ｎ’，Ｎ’−テトラアリルマロンアミド、イソシアヌル酸トリビニル、２，４，６−トリビニルメチルトリシロキサン、およびシアヌル酸トリ（５−ノルボルネン−２−メチレン）の１種または複数種であってもよい。好ましくはイソシアヌル酸トリアリル（ＴＡＩＣ）が有用である。
【００４８】
様々な物理的性質を最適化するために、他の添加剤がフルオロエラストマー中へ配合されてもよい。かかる添加剤には、パーフルオロエラストマー配合において典型的に利用されるカーボンブラック、安定剤、可塑剤、滑剤、顔料、充填材、および加工助剤が典型的に含まれる。これらの添加剤のどれでも、該添加剤が意図される使用条件に対して十分な安定性を有するという条件で、本発明の組成物中へ組み入れることができる。
【００４９】
カーボンブラックが、組成物の弾性率、引張強度、伸び率、硬度、耐摩耗性、導電率、および加工性のバランスを取るための手段としてエラストマーで使用される。カーボンブラックは、一般に５〜６０ｐｈｒの量で有用である。
【００５０】
さらに加えて、あるいはまた、フルオロポリマー充填材が組成物中に存在してもよい。一般に１から５０ｐｈｒのフルオロポリマー充填材が使用され、好ましくは少なくとも約５ｐｈｒが存在する。フルオロポリマー充填材は、パーフルオロエラストマー組成物の二次加工および硬化で利用される最高温度で固体である、任意の微粉の、容易に分散される可塑性フルオロポリマーであることができる。固体とは、該フルオロプラスチックが、部分的に結晶質である場合、パーフルオロエラストマーの加工温度よりも上の結晶溶融温度を有することを意味する。かかる微粉の、容易に分散されるフルオロプラスチックは、一般にミクロパウダーまたはフルオロ添加剤と呼ばれる。ミクロパウダーは、通常、部分的に結晶質のポリマーである。
【００５１】
好ましい添加剤クラスには、モレキュラーシーブ、具体的にはゼオライトが含まれる。モレキュラーシーブゼオライトは、ナトリウム、カリウム、マグネシウム、およびカルシウムのような、ＩＡ族およびＩＩＡ族元素の結晶質アルミノシリケートである。化学的に、それらは、実験式Ｍ２／ｎＯ・Ａｌ２Ｏ３・ｙＳｉＯ２・ｗＨ２Ｏ（式中、ｙは２以上であり、ｎは陽イオン原子価であり、ｗはゼオライトの空隙中に含有される水を表す）によって表される。かかる組成物の商業的に入手できる例には、すべてウィスコンシン州ミルウォーキーのアルドリッチ・ケミカル社（Ａｌｄｒｉｃｈ　Ｃｈｅｍｉｃａｌ　Ｃｏ．，Ｉｎｃ．，Ｍｉｌｗａｕｋｅｅ，Ｗｉｓｃｏｎｓｉｎ）から入手できる、モレキュラーシーブ３Ａ（Ｍｏｌｅｃｕｌａｒ　ｓｈｉｅｖｅ　３Ａ）、モレキュラーシーブ４Ａ（Ｍｏｌｅｃｕｌａｒ　ｓｈｉｅｖｅ　４Ａ）、モレキュラーシーブ５Ａ（Ｍｏｌｅｃｕｌａｒ　ｓｈｉｅｖｅ　５Ａ）、およびモレキュラーシーブ１３Ｘ（Ｍｏｌｅｃｕｌａｒ　ｓｈｉｅｖｅ　１３Ｘ）が挙げられる。このクラスの添加剤の使用は、多くの場合に、スポンジングを防止し、プレス硬化中の加硫物の熱老化を改善する。一般に、約１〜５ｐｈｒの使用で十分である。
【００５２】
他の好ましい添加剤には、変性シランでコートされた鉱物質充填材が含まれる。「変性シラン」とは、シランが、アミノ基、またはエポキシ基のような少なくとも１種の反応性官能基を含有することを意味する。本発明で使用される鉱物質充填材は、メタケイ酸カルシウム（ＣａＳｉＯ３）、特にウォラストナイトのような、好ましくは幾分アルカリ性のものである。アミノシランまたはエポキシシランのいずれかでコートされたウォラストナイトが特に好ましい。これらの化合物は、トレミン（Ｔｒｅｍｉｎ）（登録商標）２８３　ＥＳＴ（エポキシシラン処理ウォラストナイト）およびトレミン（Ｔｒｅｍｉｎ）（登録商標）２８３　ＡＳＴ（アミノシシラン処理ウォラストナイト）としてドイツ、フレッシェンのクヴァルツヴェルケＧｍｂＨ（Ｑｕａｒｔｚｗｅｒｋｅ　ＧｍｂＨ，Ｆｒｅｓｃｈｅｎ，Ｇｅｒｍａｎｙ）から商業的に入手可能である。これらの変性シランでコートされた鉱物質充填材は、プレス硬化中のフルオロエラストマー組成物のスポンジングを防止し、また硬化速度を速める。一般に、約５〜８０ｐｈｒの変性シランでコートされた鉱物質充填材が本発明の組成物で有用であり、約１０〜６０ｐｈｒが好ましい。
【００５３】
水素化有機スズは、使用されてもよい別のクラスの添加剤である。水素化トリブチルスズ（ＴＢＴＨ）が特に好ましい。これらの水素化スズ充填材は、本発明の組成物の硬化速度を速め、弾性率を増加させ、硬化化合物の耐圧縮永久歪み性を改善する。一般に、約０．２〜１．５ｐｈｒの水素化有機スズ充填材が有用であり、約０．４〜０．８ｐｈｒが好ましい。
【００５４】
架橋剤、助剤、促進剤、金属酸化物、および他の添加剤は、一般に密閉式ミキサーによってまたはゴム用ロール機でポリマー中へ組み入れられる。生じた組成物は、次に、一般に熱および圧力によって、例えば圧縮トランスファー成形または射出成形によって硬化される。
【００５５】
本発明の硬化性組成物は、ガスケット、管材料、シールおよび他の成形部品の生産に有用である。かかる物品は、一般に、様々な添加剤入りの硬化性組成物の配合された調合物を圧力下に成形し、部品を硬化し、次にそれを後硬化サイクルにさらすことによって生産される。硬化組成物は、優れた熱安定性および耐化学薬品性だけでなく、優れた低温柔軟性および加工性も有する。それらは、例えば燃料注入システム、燃料ライン継手システムならびに高温および低温自動車用途向きの他のシールにおいて、耐油性、耐燃料油性および低温柔軟性の良好な組合せを必要とするシールおよびガスケットのような用途で特に有用である。
【００５６】
本発明は今、特に明記されない限りすべての部および百分率が重量による、ある種の実施態様によって例示される。
【００５７】
（実施例）
（試験方法）
（硬化特性）
特に記載のない限り、硬化特性は、アルファ・システムズ（Ａｌｐｈａ　Ｓｙｓｔｅｍｓ）のモデルＭＤＲ　２０００Ｅ移動ダイ流動計（ＭＤＲ）を用いて次の条件下で測定した。
移動ダイ振動数：１．６６ヘルツ
振動振幅：±０．５°
温度：１８０℃
試料サイズ：７〜８ｇ
継続時間：１２分間
次の硬化パラメーターを記録した。
ＭＨ：ｄＮ・ｍ単位の最大トルクレベル
ＭＬ：ｄＮ・ｍ単位の最小トルクレベル
デルタＭ：ｄＮ・ｍ単位の最大トルクと最小トルクとの間の差
ｔｓ２：ＭＬより上に２．２６ｄＮ・ｍ上がるまでの分間
ｔｃ５０：最大トルクの５０％までの分間
ｔｃ９０：最大トルクの９０％までの分間
【００５８】
（引張特性）
特に記載のない限り、応力／歪み特性は、１８０℃で１５分間プレス硬化し、次に熱風オーブン中２３２℃で２４時間後硬化した試験体に関して測定した。次の物理的性質パラメーターを記録した。試験法は括弧内にある。
Ｍ１００：１００％の伸び率でのＭＰａ単位の弾性率（ＩＳＯ　３７）
ＴＢ：ＭＰａ単位の引張強度（ＩＳＯ　３７）
ＴＳ：ｄＮ／ｍ単位の引裂強度（ＩＳＯ　３４、ダイＢ）
ＥＢ：％の単位の破壊伸び（ＩＳＯ　３７）
ＴＲ−１０：収縮の温度（ＩＳＯ　２９２１）
【００５９】
ＴＲ試験法に従って、長さ５０ｍｍの標準試験片を室温で伸張し、次に（通常イソプロパノールで満たした）浴中でポリマーのＴｇよりも約１０℃低い温度に冷却する。試験片を次に、毎分１℃の率で試験温度を上げる間、自由に収縮させる。収縮が７５％に達するまで、２分毎に収縮長さを読み取る。ＴＲ−１０は、１０％の収縮が達成される温度である。
【００６０】
硬度（ショアＡ（Ｓｈｏｒｅ　Ａ），ＩＳＯ　８６８）
小ピップ試料の圧縮永久歪み（ＩＳＯ　８１５）
【００６１】
（実施例１）
ポリマー１（本発明のポリマー）を、十分に撹拌した反応容器中８０℃で実施する半回分乳化重合によって調製した。４１．５リットル反応器に６３．２５グラムのパーフルオロオクタン酸アンモニウムと２７４３６．７５グラムの脱イオン脱酸素水とを装入した。反応器を８０℃に加熱し、次に８００グラムの４２．３モル％のフッ化ビニリデン、２９．１モル％のパーフルオロ（メチルビニルエーテル）、２５．６モル％の１，１，３，３，３−ペンタフルオロプロペン（ＨＰＦＰ）、および３．０モル％のテトラフルオロエチレンの混合物で加圧して、反応器圧を１．４８ＭＰａにした。４９．３モル％の１，４−ジヨードパーフルオロブタン、３４．８モル％の１，６−ジヨードパーフルオロヘキサン、１２．６モル％の１，８−ジヨードパーフルオロオクタン、および３．３モル％の１，１０−ジヨードパーフルオロデカンの混合物の１６．０ｍｌアリコートを反応器に加え、得られた混合物を１５分間撹拌した。次に、５０．０ｍｌの１％の過硫酸アンモニウムと５％のリン酸二ナトリウム７水和物の溶液を反応器に加えた。反応器圧が低下するので、５１．４モル％のフッ化ビニリデン、２２．６モル％のパーフルオロ（メチルビニルエーテル）、１．１モル％の１，１，３，３，３−ペンタフルオロプロペン、および２４．９モル％のテトラフルオロエチレンの混合物を反応器に加えて１．４８ＭＰａ圧力を維持した。１５５グラムの１％の過硫酸アンモニウム／リン酸二ナトリウム７水和物混合物を反応器に加えた後、９２５０グラムのモノマーの使用と２４．０時間の経過時間とに相当したら、反応器へのモノマー供給を停止し、圧力は大気圧に低下した。得られたラテックスのｐＨを硫酸で３．３に下げた。ラテックスを４００グラムの硫酸アルミニウムカリウムで凝固させ、脱イオン水で洗浄し、次に７０℃で２日間乾燥した。ポリマーは、３２．３０重量％のＶＦ２、３７．５０重量％のＰＭＶＥ、２８．９０重量％のＴＦＥ、１．２０重量％のＨＰＦＰおよび０．１３重量％のヨウ素の共重合モノマー単位組成を有した。ムーニー粘度は、ＭＬ（１＋１０）１２１℃で９３であった。
【００６２】
ポリマー１を、２ロールゴム用ロール機で表Ｉに示す添加剤と配合した。試料１Ｂは、本発明の組成物である。他の試料は、ｉ）ビスフェノールのみ（１Ａ）およびｉｉ）過酸化物のみ（１Ｃ）で硬化した同様な組成物の対照である。硬化特性を表Ｉに報告する。配合物を１７０℃で５分間プレス成形し、次に２３０℃で２４時間後硬化させた。試験方法に従って、硬化組成物の物理的性質を測定し、また表Ｉに報告する。
【００６３】
【表１】
2004514776.tif 000003
【国際公開パンフレット】
2004514776.tif 000005
2004514776.tif 000006
2004514776.tif 000007
2004514776.tif 000008
2004514776.tif 000009
2004514776.tif 000010
2004514776.tif 000011
2004514776.tif 000012
2004514776.tif 000013
2004514776.tif 000014
2004514776.tif 000015
2004514776.tif 000016
2004514776.tif 000017
2004514776.tif 000018
2004514776.tif 000019
2004514776.tif 000020
2004514776.tif 000021
2004514776.tif 000022
2004514776.tif 000023
2004514776.tif 000024
2004514776.tif 000025
2004514776.tif 000026
2004514776.tif 000027
2004514776.tif 000028
【手続補正書】
【提出日】平成14年12月23日(2002.12.23)
【手続補正１】
【補正対象書類名】明細書
【補正対象項目名】請求項１
【補正方法】変更
【補正の内容】
【請求項１】
Ａ．２３〜６５重量パーセントのフッ化ビニリデン、２５〜７５重量パーセントのパーフルオロ（アルキルビニル）エーテル、０〜３０重量パーセントのテトラフルオロエチレン、および０．３〜５重量パーセントの２−ヒドロペンタフルオロプロペンの共重合化された単位から本質的になるフルオロエラストマー共重合体であって、共重合体鎖端に化学的に結合された０．０５〜１重量パーセントのヨウ素を有するフルオロエラストマー共重合体と、
Ｂ．ポリヒドロキシ架橋剤と、
Ｃ．硬化促進剤と、
Ｄ．金属酸化物、金属水酸化物、およびそれらの混合物からなる群から選択される酸受容体と、
Ｅ．有機過酸化物と、
Ｆ．ポリ不飽和助剤と
を含むことを特徴とする硬化性組成物。
【手続補正２】
【補正対象書類名】明細書
【補正対象項目名】請求項１０
【補正方法】変更
【補正の内容】
【請求項１０】
Ａ）２３〜６５重量パーセントのフッ化ビニリデン、２５〜７５重量パーセントのパーフルオロ（アルキルビニル）エーテル、０〜３０重量パーセントのテトラフルオロエチレン、および０．３〜５重量パーセントの２−ヒドロペンタフルオロプロペンの共重合化された単位から本質的になるフルオロエラストマー共重合体であって、共重合体鎖端に化学的に結合された０．０５〜１重量パーセントのヨウ素を有するフルオロエラストマー共重合と、
Ｂ）ｉ）ビスフェノールの第四級アンモニウム塩、ｉｉ）ビスフェノールの第四級ホスホニウム塩およびｉｉｉ）ビスフェノールの第三級スルホニウム塩からなる群から選択される化合物と、
Ｃ）金属酸化物、金属水酸化物、およびそれらの混合物からなる群から選択される酸受容体と、
Ｄ）有機過酸化物と、
Ｅ）ポリ不飽和助剤と
から本質的になることを特徴とする硬化性組成物。
【国際調査報告】
2004514776.tif 000029
2004514776.tif 000030